(57)【要約】      （修正有）【課題】ポリエステル系複合繊維フィラメント糸の使用に当たってのポリエステル系繊維特有の問題点を解決し、風合いに優れ、快適な着用感と高級感のある光沢を有し、伸縮性を有する織編物を提供する。【解決手段】固有粘度の異なる２種のポリエステル系重合体がサイドバイサイド型に接合されたポリエステル系複合繊維フィラメント糸と、公定水分率が２〜８％のセルロース系繊維フィラメント糸との合撚複合糸で構成した織編物。セルロース系繊維はアセテートであることが好ましい。【選択図】なし【特許請求の範囲】
【請求項１】
固有粘度の異なる２種のポリエステル系重合体がサイドバイサイド型に接合されたポリエステル系複合繊維フィラメント糸と、公定水分率が２〜８％のセルロース系繊維フィラメント糸との合撚複合糸で構成された織編物。
【請求項２】
公定水分率が２〜８％のセルロース系繊維フィラメント糸の単繊維繊度が２ｄｔｅｘ以下である請求項１に記載の織編物。
【請求項３】
公定水分率が２〜８％のセルロース系繊維フィラメント糸がセルロースアセテート繊維フィラメント糸である請求項１又は２に記載の織編物。    
【発明の詳細な説明】
【技術分野】
【０００１】
本発明は、風合い、清涼感、発色性に優れ、ムレ感のない織編物に関する。
【背景技術】
【０００２】
従来より、固有粘度の異なる２種のポリエステル系重合体がサイドバイサイド型に接合されたポリエステル系複合繊維フィラメント糸は、伸縮性を発揮し、そのフィラメント糸を用いてなる織編物は、伸縮性に優れるだけでなく、張り腰、反発感に優れていることが知られている（特許文献１）。しかしながら、ポリエステル系複合繊維フィラメント糸には、ワキシイ感のある風合い、低吸湿性からくるムレ感や静電気発生、金属感のある光沢を生じ、また鮮明な発色性に欠ける等ポリエステル系繊維特有の問題がある。
【０００３】
かかる問題を改善する方法として、上記のようなポリエステル系複合繊維フィラメント糸にレーヨンフィラメント糸を併用し合撚複合糸として用いることが考えられるが、通常のレーヨンフィラメント糸は、その高い水膨潤性により収縮が大きく、解撚効果が不充分となり合撚複合糸に充分な膨らみ感が得られない等の問題があり、また染色物の湿潤堅牢度が低い、乾燥速度が遅い等の問題がある。
【０００４】
【特許文献１】特開平５−２９５６７０号公報
【発明の開示】
【発明が解決しようとする課題】
【０００５】
本発明の目的は、上記ポリエステル系複合繊維フィラメント糸の使用に当たっての問題点を解決し、風合いに優れ、快適な着用感と高級感のある光沢を有し、伸縮性を有する織編物を提供することにある。
【課題を解決するための手段】
【０００６】
本発明の要旨は、固有粘度の異なる２種のポリエステル系重合体がサイドバイサイド型に接合されたポリエステル系複合繊維フィラメント糸と、公定水分率が２〜８％のセルロース系繊維フィラメント糸との合撚複合糸で構成された織編物、にある。
【発明の効果】
【０００７】
本発明によれば、ソフトな風合い、適度な吸湿性と速乾性を有し、鮮明な発色性、高級感のある光沢、熱セットを発揮する織編物を提供することができる。
【発明を実施するための最良の形態】
【０００８】
本発明の織編物を構成する合撚複合糸は、またポリエステル系複合繊維フィラメント糸とセルロース系繊維フィラメント糸から構成される。本発明において合撚複合糸を構成するポリエステル系複合繊維フィラメント糸は、固有粘度の異なる２種のポリエステル系重合体がサイドバイサイド型に接合された複合繊維のフィラメント糸であり、加熱によりコイル状になる潜在捲縮或いはパーンやチーズからの解舒によりコイル状になる顕在捲縮により伸縮性を奏するものである。
【０００９】
本発明におけるポリエステル系複合繊維フィラメント糸は、固有粘度の異なる２種のポリエステル系重合体をサイドバイサイドに接合させた状態で複合紡糸することにより製造され得るもので、特にその製造方法については限定はないが、織編物に伸縮性を付与するためには捲縮率が２５％以上であることが望ましく、かかる捲縮性を得るためには、２種のポリエステル系重合体は、固有粘度（フェノール５０／テトラクロルエタン５０混合溶剤を用い、２５℃にて測定）が１．４４〜１．６２の範囲で、２種のポリエステル系重合体間の固有粘度差が０．１５以上であり、また複合比（質量）が８０／２０〜２０／８０であることが好ましい。
【００１０】
２種のポリエステル系重合体は、固有粘度が異なるのであれば、同種のポリエステル系重合体の組み合わせ、例えばポリエチレンテレフタレート同士の組み合わせであってもよいし、異種のポリエステル系重合体の組み合わせ、例えばポリエチレンテレフタレートとポリブチレンテレフタレートの組み合わせであってもよい。本発明におけるポリエステル系複合繊維フィラメント糸は、単繊維の断面形状、単繊維繊度、糸繊度には特に限定はなく任意に選択し得る。
【００１１】
また、本発明において合撚複合糸を構成するセルロース系繊維フィラメント糸は、公定水分率が２〜８％のセルロース系繊維フィラメント糸であることが必要であり、公定水分率が２〜８％のセルロース系繊維フィラメント糸としては、例えば、セルローストリアセテート繊維フィラメント糸（公定水分率３．５％）、セルロースジアセテート繊維フィラメント糸（公定水分率６．５％）等のセルロースアセテート繊維フィラメント糸が挙げられる。
【００１２】
公定水分率が２％未満の、合成繊維フィラメント糸では、低吸湿性であることから、本発明におけるポリエステル系複合繊維フィラメント糸と組み合わせたとしても、ムレ感や静電気発生の問題は解決されず、また公定水分率が８％を超える、例えばレーヨンフィラメント糸等のセルロース系繊維フィラメント糸では、水膨潤性が大きく、本発明におけるポリエステル系複合繊維フィラメント糸と組み合わせたとしても、洗濯時に収縮する、乾燥速度が遅い、着用中にベタツキ感が生じる等の問題が残る。
【００１３】
本発明における公定水分率が２〜８％のセルロース系繊維フィラメント糸は、その製法には特に限定されず、また単繊維の断面形状、糸繊度にも特に限定はなく任意に選択し得るが、単繊維繊度が４．５ｄｔｅｘ以下であることが好ましい。かかる単繊維繊度のセルロース系繊維フィラメント糸をポリエステル系複合繊維フィラメント糸と組み合わせたときには、パウダータッチのソフトな風合いを織編物に与える。
【００１４】
本発明における合撚複合糸は、前記のポリエステル系複合繊維フィラメント糸とセルロース系繊維フィラメント糸とを、引き揃えて撚糸する、両方のフィラメント糸を混繊処理や交絡加工した後に撚糸する、片方のフィラメント糸、或いは両方のフィラメント糸に下撚りを加えて撚糸する等の合撚方法により複合糸とされ、下撚りでの撚り数、撚り方向、上撚りでの撚り方向は、任意に設定され、また合撚での撚り数は、目的とする織編物の風合いや伸縮性を考慮して、甘撚りから強撚まで任意に設定される。
【００１５】
また、本発明における合撚複合糸は、ポリエステル系複合繊維フィラメント糸１０〜６０質量％、より好ましくは２０〜５０質量％、セルロース系繊維フィラメント糸９０〜４０質量％、より好ましくは８０〜５０質量％の混用率で構成されることが好ましく、セルロース系繊維フィラメント糸が４０質量％未満では、セルロース系繊維フィラメント糸の特徴が十分に活かせず、またポリエステル系複合繊維フィラメント糸が１０質量％未満では、ポリエステル系複合繊維フィラメント糸による織編物への十分な伸縮性の付与ができない。また本発明の効果を損なわない範囲で、合撚複合糸中に他の繊維が混用されていてもよい。
【００１６】
本発明の合撚複合糸よりなる織編物は、好ましくは伸縮率２０％以上の伸縮性を有する。織編物において、織物では、その織組織に特に限定はなく、平織、綾織、朱子織或いはこれらの変化組織等であってもよく、目的の織物の風合い、意匠性等を考慮して織組織さらには織密度が設定される。また、編物では、その編組織にも、特に限定はなく、経編、丸編、横網或いはこれらの変化組織等であってもよく、目的の編物の風合い、意匠性等を考慮して編組織さらには編密度が設定される。また本発明の効果を損なわない範囲で、織編物中に他の繊維が混用されていてもよい。
【実施例】
【００１７】
以下、本発明を実施例により具体的に説明する。なお、伸縮性、風合い、発色性はハンドリングと目視により評価判定した。固有粘度は、サン電子工業社製自動粘度計ＡＶＬ−４型にて、フェノール５０／テトラクロルエタン５０の混合溶剤を用い、温度２５℃で、測定した。
【００１８】
（実施例１）
固有粘度１．４４のポリエチレンテレフタレートと固有粘度１．６２のポリエチレンテレフタレートが複合比１：１でサイドバイサイド構造に複合紡糸されたポリエステル複合繊維フィラメント糸（三菱レイヨン社製、セミダル３３ｄｔｅｘ／１２フィラメント（ｆ）、捲縮率４０％）と、公定水分率が３．５％の単繊維菊型断面のセルローストリアセテートフィラメント糸（三菱レイヨン社製、ブライト５０ｄｔｅｘ／３４ｆ）とを、引き揃え、１６００回／ｍの撚糸を施し、Ｓ撚合撚複合糸とＺ撚合撚複合糸とをそれぞれ作成した。次いで、経糸及び緯糸にＳ撚合撚複合糸とＺ撚合撚複合糸を２本交互に配列して、１２０本×１２０本の梨地組織の織物を製織した。この織物を常法に従って分散染料にて黒色に染色し、仕上加工を施し、仕上巾１１３ｃｍ、仕上経糸密度１４０本／吋、仕上緯糸密度９７本／吋の伸縮性を有する織物を得た。得られた織物は、パウダータッチのソフトな風合いと反発感、爽やかな清涼感、ドレープ性にも優れたものであり、また黒の発色性、高級感のある絹様の光沢を有するものであった。
【００１９】
（比較例１）
実施例１において、セルローストリアセテートフィラメント糸を公定水分率が１１％のビスコースレーヨンフィラメント糸（エンカ社製、ブライト６７ｄｔｅｘ／２４ｆ）に代えた以外は、実施例１と同様にして、梨地組織の織物を製織し、分散染料と直接染料にて黒色に染色し、仕上加工を施し、伸縮性を有する織物を得た。得られた織物は、膨らみ感に欠け、また乾燥速度が遅く、着用中のベトツキ感があった。
【００２０】
（比較例２）
固有粘度１．４４のポリエチレンテレフタレートと固有粘度１．６２のポリエチレンテレフタレートが複合比１：１でサイドバイサイド構造に複合紡糸されたポリエステル複合繊維フィラメント糸（三菱レイヨン社製、セミダル１１０ｄｔｅｘ／２４ｆ、捲縮率４１％）を１６００回／ｍの追撚を施し、Ｓ撚糸とＺ撚糸とをそれぞれ作成した。次いで、経糸及び緯糸にＳ撚合撚複合糸とＺ撚合撚複合糸を２本交互に配列して、１２０本×１２０本の梨地組織の織物を製織した。この織物を常法に従って分散染料にて黒色に染色し、仕上加工を施し、仕上巾１１３ｃｍ、仕上経糸密度１５２本／吋、仕上緯糸密度９８本／吋の伸縮性を有する織物を得た。得られた織物は、膨らみ感、黒の発色性、光沢がに劣るもので、また風合いも硬くワキシー感のあるものであった。
【００２１】
（実施例２）
実施例で１で用いたと同じポリエステル複合繊維フィラメント糸（三菱レイヨン社製、セミダル３３ｄｔｅｘ／１２ｆ、捲縮率４０％）と、同じくセルローストリアセテートフィラメント糸（三菱レイヨン社製、ブライト５０ｄｔｅｘ／３４ｆ）とを、インターレースノズルを用いて混繊処理した後、１４００回／ｍの撚糸を施し、Ｚ撚合撚複合糸を作成した。次いで、この合撚複合糸を丸編み機（２８ゲージ、３０吋）でポンチローマ組織に製編した。この編物を常法に従って分散染料にて黒色に染色し、仕上加工を施し、仕上巾１１２ｃｍ、６７ウエール、５６コースの編物を得た。得られた編物は、パウダータッチのソフトな風合いと反発感、伸縮性、爽やかな清涼感、ドレープ性にも優れたものであり、また黒の発色性、高級感のある絹様の光沢を有するものであった。
【００２２】
（比較例３）
実施例で１で用いたと同じポリエステル複合繊維フィラメント糸（三菱レイヨン社製、セミダル３３ｄｔｅｘ／１２ｆ、捲縮率４０％）と、公定水分率が３．５％のセルローストリアセテートフィラメント糸（三菱レイヨン社製、ブライト６１ｄｔｅｘ／１５ｆ）とを、インターレースノズルを用いて混繊処理して複合糸を作成した。次いで、この複合糸を丸編み機（２８ゲージ、３４吋）で天竺組織に製編した。この編物を常法に従って分散染料にて黒色に染色し、仕上加工を施し、仕上巾１１２ｃｍ、５９ウエール、５４コースの編物を得た。得られた編物は、糸に撚りがないため、清涼感、黒の発色性に劣るものであった。
【００２３】
（実施例３）
実施例で１で用いたと同じポリエステル複合繊維フィラメント糸（三菱レイヨン社製、セミダル３３ｄｔｅｘ／１２ｆ、捲縮率４０％）と、公定水分率が３．５％のセルローストリアセテートフィラメント糸（三菱レイヨン社製、ブライト６２ｄｔｅｘ／２０ｆ）とを、引き揃え１６００回／ｍの撚糸を施し、Ｚ撚合撚複合糸を作成した。次いで、この合撚複合糸を丸編み機（２８ゲージ、３３吋）でスムース組織に製編した。この編物を常法に従って分散染料にて黒色に染色し、仕上加工を施し、仕上巾１３０ｃｍ、５５ウエール、４３コースの編物を得た。得られた編物は、パウダータッチのソフトな風合いと反発感、伸縮性、爽やかな清涼感、ドレープ性にも優れたものであり、また黒の発色性、高級感のある絹様の光沢を有するものであった。
【００２４】
（比較例４）
固有粘度１．４４のポリエチレンテレフタレートと固有粘度１．６２のポリエチレンテレフタレートが複合比１：１でサイドバイサイド構造に複合紡糸されたポリエステル複合繊維フィラメント糸（三菱レイヨン社製、セミダル１１０ｄｔｅｘ／２４ｆ、捲縮率４１％）を１４００回／ｍの追撚を施し、Ｚ撚糸を作成した。このＺ撚糸を丸編み機（２８ゲージ、３０吋）でポンチローマ組織に製編した。この編物を常法に従って分散染料にて黒色に染色し、仕上加工を施し、仕上巾１１２ｃｍ、６７ウエール、５６コースの編物を得た。得られた編物は、ソフト感や膨らみ感、清涼感に欠け、また黒の発色性、光沢に劣るものであった。
【００２５】
（実施例４）
実施例１で用いたと同じポリエステル複合繊維フィラメント糸（三菱レイヨン社製、セミダル３３ｄｔｅｘ／１２ｆ、捲縮率４０％）と、比較例３で用いたと同じセルローストリアセテートフィラメント糸（三菱レイヨン社製、ブライト６１ｄｔｅｘ／１５ｆ）とを、引き揃え１６００回／ｍの撚糸を施し、Ｓ撚合撚複合糸とＺ撚合撚複合糸とをそれぞれ作成し、経糸とした。また、公定水分率が３．５％のセルローストリアセテートフィラメント糸（三菱レイヨン社製、ブライト５０ｄｔｅｘ／１２ｆ）と２．５倍のドラフトをかけたポリウレタン弾性繊維（旭化成社製、２２ｄｔｅｘ／１ｆ）とポリエチレンテレフタレート捲縮加工糸（三菱レイヨン社製、セミダル３３ｄｔｅｘ／２４ｆ）をインターレースノズルで混繊処理した後、１２００回／ｍの撚糸を施し、Ｓ撚合撚複合糸を作成し、緯糸とした。次いで、この経糸と緯糸を用い、経糸にＳ撚合撚複合糸とＺ撚合撚複合糸を２本交互に配列し、緯糸にＳ撚合撚複合糸を打ち込み、平二重織物を製織した。この織物を常法に従って分散染料にて黒色に染色し、仕上加工を施し、仕上巾１３３ｃｍ、仕上経糸密度２９４本／吋、仕上緯糸密度１２７本／吋の伸縮性を有する織物を得た。得られた織物は、パウダータッチのソフトな風合いと反発感、爽やかな清涼感、ドレープ性にも優れたものであり、また黒の発色性、高級感のある絹様の光沢を有するものであった。
【産業上の利用可能性】
【００２６】
本発明は、ソフトな風合い、適度な吸湿性と速乾性を有し、鮮明な発色性、高級感のある光沢、熱セットを発揮する織編物を提供することができることから、一般衣料、スポーツ衣料等の用途の展開に有用なるものである。